(57)【要約】      （修正有）【課題】充放電を繰り返すことによる劣化を抑制することで寿命特性を改善すると共に、高温環境下における劣化を抑制したリチウムイオン電池を提供する。【解決手段】芳香族ポリアミドの芳香環がパラ配向性を有し、かつパラ配向性を有している構成単位の占める割合が全芳香環の８０％以上である芳香族ポリアミドを含む正極結着剤と、２相以上の結晶相を有する正極活物質とを含む正極シートを具備してなるリチウムイオン電池とする。【選択図】なし【特許請求の範囲】
【請求項１】
芳香族ポリアミドを含む正極結着剤と、２相以上の結晶相を有する正極活物質とを含む正極シートを具備してなるリチウムイオン電池。
【請求項２】
正極活物質１００質量部に対して、芳香族ポリアミドを０．５〜１０質量部含む、請求項１に記載のリチウムイオン電池。
【請求項３】
正極結着剤に含まれる芳香族ポリアミドの芳香環がパラ配向性を有し、かつパラ配向性を有している構成単位の占める割合が全芳香環の８０％以上である、請求項１または２に記載のリチウムイオン電池。
【請求項４】
ポリプロピレンを含む多孔性フィルムをセパレータとして用いた、請求項１〜３のいずれかに記載のリチウムイオン電池。
【請求項５】
芳香族ポリアミドを含む多孔性フィルムをセパレータとして用いた、請求項１〜３のいずれかに記載のリチウムイオン電池。
【発明の詳細な説明】
【技術分野】
【０００１】
本発明は、高温使用時にも優れた電池特性を発現し、寿命特性にも優れ、特に電気自動車、プラグインハイブリッド電気自動車、ハイブリット電気自動車等の高温で使用される用途に好適なリチウムイオン二次電池に関する。
【背景技術】
【０００２】
リチウムイオン二次電池は繰返しの充放電可能な高容量電池として、携帯電話やノートパソコンの高性能化や長時間作動を可能としてきた。最近では電気自動車、プラグインハイブリッド電気自動車、ハイブリッド電気自動車等の環境対応自動車に搭載され、今後の需要拡大が見込まれている。
【０００３】
また、リチウムイオン二次電池のさらなる高性能化のため、電池容量の高容量化、入出力特性、寿命特性、温度特性、保存特性、充電寿命耐性等、種々の電池特性の改良のための検討が各種材料においてなされており、リチウムイオン二次電池で用いる電極に欠かすことのできない活物質と結着剤についても鋭意検討がなされている。
【０００４】
電気自動車等で用いられるリチウムイオン電池では走行距離を長くするために正極活物質として、Liイオンを含有するLiCoO2、LiNiO2、Li(Ni0.8Co0.15Al0.05)O2、LiMn2O4、LiNi1/3Mn1/3Co1/3O2等のLi含有遷移金属酸化物が用いられる。また安全性を高めるために正極活物質としてLi含有リン酸塩化合物の検討も鋭意進められている。さらに、安全性と高容量化のためにLi含有ホウ酸塩化合物、Li含有ケイ酸塩化合物等の検討も現在活発に行われているが、高温・高圧時における安定性や、繰返しの使用の指標となる寿命特性は現在尚、いずれも大きな課題である。
【０００５】
また、リチウムイオン二次電池の正極用結着剤としては、ポリフッ化ビニリデン、ポリテトラフルオロエチレン（特許文献１、２）などのフッ素樹脂系結着剤、ポリイミド樹脂、ポリアミドイミド樹脂（特許文献３）が用いられている。しかし、フッ素樹脂系結着剤では樹脂の耐熱性が低いため、使用環境の高温化に伴う高温保存特性に難があり、また充電時に酸化劣化が進むため更なる寿命特性の良化には難がある。また、ポリイミド樹脂やポリアミドイミド樹脂は優れた耐熱性を示す樹脂であるが、高温・高電圧時においては耐酸化性が充分ではなく、劣化が進みやすくなってしまい、寿命特性が問題となり、高温雰囲気における電池特性と、寿命特性の向上が可能な結着剤が必要となっている。
【先行技術文献】
【特許文献】
【０００６】
【特許文献１】特開平９−２１３３３７号公報
【特許文献２】特開２０１２−１０９１４３号公報
【特許文献３】特開２０１３−６９４６６号公報
【発明の概要】
【発明が解決しようとする課題】
【０００７】
本発明の課題は、上記した問題点を解決することにある。すなわち、充放電を繰り返すことによる劣化を抑制した寿命特性の改善と、高温環境下における劣化を抑制したリチウムイオン電池を提供することにある。
【発明の効果】
【０００８】
本発明により、寿命特性と高温保存時の劣化を抑制したリチウムイオン電池を提供することが可能である。
【発明を実施するための形態】
【０００９】
本発明のリチウムイオン電池は、芳香族ポリアミドを含む正極結着剤と、２相以上の結晶相を有する正極活物質とを含む正極シートを具備してなるリチウムイオン電池である。
【００１０】
２相以上の結晶相が混在する正極活物質は、Li含有リン酸塩化合物として、LiFePO4、LiMnPO4、Li(Mn0.85Fe0.15)PO4、LiCoPO4、LiNiPO4、LiVOPO4、Li2FeP2O7、Li3Fe2(PO4)3、LiVPO4F、Li3V2(PO4)3などがある。Li含有ホウ酸塩化合物としてはLiFeBO3、LiMnBO3、Li含有ケイ酸塩化合物として、Li2FeSiO4、Li2MnSiO4などがあるが、これらに限定されるわけではない。
【００１１】
また、本発明のリチウムイオン電池において、正極結着剤は芳香族ポリアミドを含んでいる。
【００１２】
これらを組み合わせた正極、すなわち上記の正極結着剤と正極活物質とを含む正極シートをリチウムイオン電池に用いることで、優れた寿命特性と、高温環境下においても優れた電池特性を発現することができる。
【００１３】
本発明において用いる正極活物質は、充電反応において、Liが脱離される前の安定な結晶構造と、Liが脱離した後に準安定化した結晶構造とが相互に変化することで、Li脱離が起こっても熱的に安定な構造を維持し、安全性の高い電池とすることができる。このような充放電メカニズムのため、活物質自身は熱的に安定であるが、結晶相転移のために体積変化が生じ、正極活物質を塗布して作製した電極の構造は不安定となり、通常は電池としては劣化が生じることになる。また、価数の異なる金属が電極中に混在することで電気化学的に不安定な部分が生じ、電極構造が破壊されやすく、高温特性や寿命特性が悪化することが通例である。しかしながらこれら正極活物質と共に、芳香族ポリアミドを含む正極結着剤を用いることで、これら問題を解決し、優れた寿命特性と高温環境下における優れた電池特性の発現が可能となる。
【００１４】
また、複数のLi（例えば、Li2FeSiO4、Li2MnSiO4など）を含む正極活物質においては、Liの脱離前の相、１つのLiが脱離した相、２つのLiが脱離した相、の３相の結晶構造をとることがあるが、これらにおいても結晶相転移による体積変化により、電極構造が不安定化するものの、芳香族ポリアミドを含む正極結着剤を用いることで、優れた寿命特性と高温環境下における優れた電池特性の発現が可能となる。
【００１５】
一方、１相の結晶構造からなる正極活物質（例えば、LiNi1/3Co1/3Mn1/3O2など）と芳香族ポリアミドを含む正極結着剤を用いると、Li脱離が起こった際に熱的に不安定な構造となるが、芳香族ポリアミドの優れた耐熱性のために高温環境下でも優れた電池特性を発現できる。しかしながら、体積変化が小さいために正極活物質表面に付着している芳香族ポリアミドは変形せず、Liの運搬を担う電解液が入り込むことができず、充放電反応に関与できなくなる。すなわち、充放電反応に関与する活物質量が少なくなるため、繰り返しの充放電時には充放電反応に関与する活物質への負担が大きいために劣化が顕著となり、寿命特性は劣ることになり、優れた寿命特性と高温環境下における優れた電池特性の発現ができない。
【００１６】
また、本発明におけるリチウムイオン電池中の芳香族ポリアミドは正極活物質１００質量部に対して０．５〜１０質量部であることが好ましい。好ましくは０．５〜５質量部であり、さらに好ましくは０．５〜３質量部であることが好ましい。結着剤が０．５質量部より小さくなると集電体と活物質、活物質同士の結着力が低下し、電池作製工程における電極の剥れが起こり、生産性を大きく低下させることがある。また、結着剤が１０質量部より大きいと電池の抵抗が大きくなり、入出力特性や温度特性、寿命特性等の低下を引き起こすことがある。
【００１７】
本発明で用いる芳香族ポリアミドとしては、例えば次の化学式（１）及び／または（２）で表される繰り返し単位を有するものを用いることができる。
【００１８】
【化１】
2015060724.tif 000002
【００１９】
【化２】
2015060724.tif 000003
【００２０】
ここでＡｒ１、Ａｒ２、Ａｒ３としては、例えば式（３）〜（７）が挙げられ、Ｘ、Ｙとしては、−Ｏ−、−ＣＨ２−、−ＣＯ−、−ＣＯ２−、−Ｓ−、−ＳＯ２−、−Ｃ（ＣＨ３）−、等から選ばれる。
【００２１】
【化３】
2015060724.tif 000004
【００２２】
さらに、これらの芳香環上の水素原子の一部が、フッ素や臭素、塩素等のハロゲン基（特に塩素）、ニトロ基、メチルやエチル、プロピル等のアルキル基（特にメチル基）、メトキシやエトキシ、プロポキシ等のアルコキシ基等の置換基で置換されているものが、吸湿率を低下させ、正極活物質の劣化を抑制するために好ましい。また、重合体を構成するアミド結合中の水素が他の置換基によって置換されていてもよい。本発明に用いられる芳香族ポリアミドは、上記の芳香環がパラ配向性を有しているものが好ましく、このパラ配向性を有している構成単位の占める割合が全芳香環の８０モル％以上、より好ましくは９０モル％以上を占めていることが好ましい。ここでいうパラ配向性とは、例えば芳香環上主鎖を構成する２価の結合手が互いに同軸または平行にある状態をいう。このパラ配向性が８０モル％未満の場合、結着剤の剛性が不十分となり充放電時の電極構造変化を抑制できなくなる場合がある。
【００２３】
次に正極結着剤の製造方法について、芳香族ポリアミドを例として以下に説明するが、これに限定されるものではない。まず、芳香族ポリアミドを、例えば、酸ジクロライドとジアミンを原料として重合する場合には、Ｎ−メチル−2−ピロリドン、Ｎ，Ｎ−ジメチルアセトアミド、ジメチルホルムアミド、ジメチルスルホキシド等の非プロトン性有機極性溶媒中で溶液重合により合成する方法や、水系媒体を使用する界面重合で合成する方法等をとることができる。ポリマーの分子量を制御しやすいことから、非プロトン性有機極性溶媒中での溶液重合が好ましい。
【００２４】
溶液重合の場合、分子量の高いポリマーを得るために、重合に使用する溶媒の水分率を５００ｐｐｍ以下（質量基準、以下同様）とすることが好ましく、２００ｐｐｍ以下とすることがより好ましい。使用する酸ジクロライドおよびジアミンの両者を等量用いると超高分子量のポリマーが生成することがあるため、モル比を、一方が他方の９５．０〜９９．５モル％になるように調整することが好ましい。また、芳香族ポリアミドの重合反応は発熱を伴うが、重合系の温度が上がると、副反応が起きて重合度が十分に上がらないことがあるため、重合中の溶液の温度を４０℃以下に冷却することが好ましい。重合中の溶液の温度は３０℃以下にすることがより好ましい。さらに、酸ジクロライドとジアミンを原料とする場合、重合反応に伴って塩化水素が副生するが、これを中和する場合には炭酸リチウム、炭酸カルシウム、水酸化カルシウムなどの無機の中和剤、あるいは、エチレンオキサイド、プロピレンオキサイド、アンモニア、トリエチルアミン、トリエタノールアミン、ジエタノールアミン等の有機の中和剤を使用するとよい。
【００２５】
本発明の芳香族ポリアミドが高い結着性を得るために、芳香族ポリアミドポリマーの対数粘度（ηｉｎｈ）は、１．８〜３．５ｄｌ／ｇであることが好ましく、２．２〜３．０ｄｌ／ｇであることがより好ましい。対数粘度が１．８ｄｌ／ｇ未満であると、ポリマー分子鎖のからみ合いによるポリマー鎖間の結合力が減少するため、靭性や強度などの機械特性の低下や、熱収縮率が大きくなることがある。対数粘度が３．５ｄｌ／ｇを超えると、溶媒への溶解性の低下や、芳香族ポリアミド分子が凝集し、結着性が著しく低下することがある。
【００２６】
次に、本発明の正極結着剤として用いる結着剤原液について、芳香族ポリアミドを例として説明する。
【００２７】
結着剤原液には重合後のポリマー溶液をそのまま使用してもよく、あるいはポリマーを一度単離してから上述の非プロトン性有機極性溶媒や硫酸などの無機溶剤に再溶解して使用してもよい。芳香族ポリアミドを単離する方法としては、特に限定しないが、重合後の芳香族ポリアミド溶液を多量の水中に投入することで溶媒および中和塩を水中に抽出し、析出した芳香族ポリアミドのみを分離した後、乾燥させる方法などが挙げられる。また、再溶解時に溶解助剤として金属塩などを添加してもよい。金属塩としては、非プロトン性有機極性溶媒に溶解するアルカリ金属またはアルカリ土類金属のハロゲン化物が好ましく、例えば、塩化リチウム、臭化リチウム、塩化ナトリウム、臭化ナトリウム、塩化カリウム、臭化カリウムなどが挙げられる。また再溶解時には、自転−公転型ミキサー（いわゆるプラネタリーミキサー）を用いて、せん断をかけながら溶解させても良い。
【００２８】
結着剤原液１００質量部中の芳香族ポリアミドの含有量は、２〜２５質量部が好ましく、より好ましくは５〜１５質量部である。結着剤原液における芳香族ポリアミドの含有量が２質量部未満であると、結着剤原液の粘度が低下し、正極活物質と混合した際に充分なせん断応力をかけることができずに分散不良が起こったり、正極活物質を混合して作製したスラリーの粘度が低く、スラリーの安定性が低下することがある。結着剤原液における芳香族ポリアミドの含有量が２５質量部を超えると、結着剤原液の粘度が高くなりすぎ、正極活物質と混合した際に充分に攪拌できず分散不良となることがある。
【００２９】
結着剤原液の溶液粘度は、Ｅ型粘度計を用いて２５℃、１０ｒｐｍにおいて測定される値が、１，０００〜３，０００ｍＰａ・ｓであることが好ましい。より好ましくは１，５００〜２，５００ｍＰａ・ｓである。溶液粘度が１，０００ｍＰａ・ｓ未満であると、正極活物質と混合した際に充分なせん断応力をかけることができずに分散不良が起こったり、正極活物質を混合して作製したスラリーの粘度が低く、スラリーの安定性が低下することがある。また、溶液粘度が３，０００ｍＰａ・ｓを超えると、正極活物質と混合した際に充分に攪拌できず、分散不良となることがある。
【００３０】
本発明のリチウムイオン電池に用いる正極（正極シート）には必要に応じて導電助剤を含有せしめることができる。導電助剤としてはアセチレンブラック、ケッチェンブラック、カーボンナノチューブ、フラーレン、グラフェン、炭素繊維などが挙げられ、これらのうちの１種類以上を用いることがきる。また、ＣＶＤ法等を用いて正極活物質表面にカーボンコートを施した活物質を用いてもよい。
【００３１】
本発明のリチウムイオン電池に用いる正極集電体は耐酸化性によりアルミニウムを用いることが好ましい。アルミニウムはカーボンコートしたものを用いてもよい。
【００３２】
次に本発明の正極シートの作製方法について、活物質としてLiFePO4、導電助剤としてアセチレンブラックを用いた場合について記載するが、これらに限定されるものではない。ここで正極シートとは、正極集電体上に、正極活物質、正極結着剤に任意で導電助剤を添加し、分散媒中に分散させた正極スラリーを塗布・乾燥し、必要に応じて圧延工程を経て得たシートのことをいう。
【００３３】
正極活物質としてLiFePO4１００質量部に対して、アセチレンブラックを５質量部、芳香族ポリアミドを５質量部、分散媒としてＮ−メチル−２−ピロリドンを用いる場合を説明する。
【００３４】
芳香族ポリアミド樹脂を含む結着剤原液にアセチレンブラックを添加し、プラネタリーミキサーを用いてせん断をかけて練合、分散させた後にLiFePO4と、Ｎ−メチル−２−ピロリドンを投入、分散させて正極スラリーを作製する。
【００３５】
作製した正極スラリーをアルミからなる集電体上に、ドクターブレードとアプリケーターを用いて均一に塗布し、熱風オーブンで乾燥した後、圧延工程にて厚み・密度を調整して、正極シートとする。
【００３６】
次に本発明のリチウムイオン電池の負極について記載する。
【００３７】
負極用活物質としては活性炭、天然黒鉛、人造黒鉛、グラファイト、アセチレンブラック、ケッチェンブラック、ファーネスブラック、チャネルブラック、サーマルブラック、ソフトカーボン、ハードカーボン、メソカーボンマイクロビーズ、メソカーボンマイクロファイバー、メソポーラスカーボン、カーボンナノチューブ、フラーレン、グラフェン、炭素繊維などの炭素材料、ケイ素や酸化ケイ素、スズ、酸化スズ等の合金系材料、リチウムチタン酸化物を用いることができ、これらのうちの１種類以上を用いることができる。炭素材料としては天然黒鉛、人造黒鉛、グラファイト、ハードカーボン、ソフトカーボンのうちの１種類以上を用いることが特に好ましい。
【００３８】
負極用結着剤としては、スチレン−ブタジエン共重合体、ポリイミド、ポリアミドイミド、ポリフッ化ビニリデンのうち１種類以上を用いることができる。負極用活物質として上記の合金系材料を用いる場合はポリイミド、ポリアミドイミドを用いることが好ましい。また、カルボキシメチルセルロース等の増粘剤の役割を有する結着剤を用いてもよく、これらと上記負極用結着剤を併せて用いてもよい。
【００３９】
また、必要に応じて負極導電助剤を用いてもよい。負極導電助剤としてはアセチレンブラック、ケッチェンブラック、カーボンナノチューブ、フラーレン、グラフェン、炭素繊維などが挙げられる。
【００４０】
負極集電体としては銅箔、アルミ箔、ＳＵＳ箔が用いられるが、これらにカーボンを塗布したものを用いてもよい。
【００４１】
次に負極シートの作製方法について、活物質に天然黒鉛を用いた場合について記載するが、これに限定されるものではない。ここで負極シートとは、負極集電体上に、負極活物質、負極結着剤、必要に応じて増粘剤、導電助剤を分散媒中に分散させたスラリーを塗布・乾燥し、必要に応じて圧延工程を経て得たシートのことをいう。
【００４２】
天然黒鉛１００質量部、増粘剤としてカルボキシメチルセルロースを１質量部、結着剤としてスチレン−ブタジエン共重合体１．５質量部を用い、分散媒として蒸留水を用いる。
【００４３】
カルボキシメチルセルロース１質量部を水に溶解した水溶液に、天然黒鉛を投入し、プラネタリーミキサーを用いて混練して分散させた後、結着剤を添加して負極スラリーを作製する。これを負極集電体上にドクターブレードとアプリケーターを用いて均一に塗布した後、熱風オーブンで乾燥した後に圧延工程にて電極の厚み、密度を調整して負極シートとした。
【００４４】
本発明において用いる電解液は、特に限定されることなく従来のリチウムイオン電池に用いられている有機溶媒を使用することができる。上記有機溶媒には、環状エステル類、鎖状エステル類、環状エーテル類、鎖状エーテル類等が用いられ、具体的には、エチレンカーボネート（ＥＣ）、プロピレンカーボネート（ＰＣ）、ブチレンカーボネート（ＢＣ）、ビニレンカーボネート（ＶＣ）、ジメチルカーボネート（ＤＭＣ）、ジエチルカーボネート（ＤＥＣ）、メチルエチルカーボネート（ＭＥＣ）、γ−ブチロラクトン（γＢＬ）、２メチル−γ−ブチロラクトン、アセチル−γ−ブチロラクトン、γ−バレロラクトン、１，２−ジメトキシエタン（ＤＭＥ）、１，２−エトキシエタン、ジエチルエーテル、エチレングリコールジアルキルエーテル、ジエチレングリコールジアルキルエーテル、トリエチレングリコールジアルキルエーテル、テトラエチレングリコールジアルキルエーテル、ジプロピルカーボネート、メチルブチルカーボネート、メチルプロピルカーボネート、エチルブチルカーボネート、エチルプロピルカーボネート、ブチルプロピルカーボネート、プロピオン酸アルキルエステル、マロン酸ジアルキルエステル、酢酸アルキルエステル、テトラヒドロフラン（ＴＨＦ）、アルキルテトラヒドロフラン、ジアルキルアルキルテトラヒドロフラン、アルコキシテトラヒドロフラン、ジアルコキシテトラヒドロフラン、１，３−ジオキソラン、アルキル−１，３−ジオキソラン、１，４−ジオキソラン、２−メチルテトラヒドロフラン、ジメチルスルホキシド、１，３−ジオキソラン、ホルムアミド、ジメチルホルムアミド、ジオキソラン、アセトニトリル、ニトロメタン、蟻酸メチル、酢酸メチル、プロピオン酸メチル、プロピオン酸エチル、リン酸トリエステル、Ｎ−メチル−２−ピロリドンなどの有機溶媒およびこれらの誘導体や混合物などが好ましく用いられる。
【００４５】
電解液に含まれる電解質としては、アルカリ金属、特にリチウムのハロゲン化物、過塩素酸塩、チオシアン塩、ホウフッ化塩、リンフッ化塩、砒素フッ化塩、アルミニウムフッ化塩、トリフルオロメチル硫酸塩などが好ましく用いられる。例えば、過塩素酸リチウム（ＬｉＣｌＯ４）、六フッ化リン酸リチウム（ＬｉＰＦ6）、４フッ化ホウ酸リチウム（ＬｉＢＦ4）、六フッ化砒素リチウム（ＬｉＡｓＦ6）、トリフルオロメタスルホン酸リチウム（ＬｉＣＦ3ＳＯ3）、ビストリフルオロメチルスルホニルイミドリチウム［ＬｉＮ（ＣＦ3ＳＯ2）2］などのリチウム塩（電解質）などの１種以上の塩を用いることができるが、六フッ化リンン酸リチウムが好ましい。
【００４６】
電解質の非水溶媒に対する溶解量は、０．５〜３．０モル／Ｌとすることが望ましく、特に０．８〜１．５モル／Ｌが好ましい。
【００４７】
また電解液には必要に応じて添加剤を用いてもよい。添加剤としては、ビニレンカーボネート、フルオロエチレンカーボネート、エチレンサルファイト、１，４−ブタンスルトン、プロパンサルトン、２，４−ジフルオロアニソール、ビフェニル、シクロヘキシルベンゼン等が挙げられ、これらのうちの１種類以上を用いてもよい。
【００４８】
本発明のリチウムイオン電池において、正極シートと負極シートの間に多孔性シートからなるセパレータを用いることができる。多孔性シートはポリエチレン、ポリプロピレン、エチレン−プロピレン共重合体、ポリブテン−１、ポリ４−メチルペンテン−１、ノルボルネン系誘導体を開環メタセシス重合することにより得た環状ポリオレフィン系樹脂や、ノルボルネン系誘導体とエチレン、プロピレン、ブテン、ペンテンなどのα−オレフィン類を共重合した環状ポリオレフィン共重合体樹脂などからなるポリオレフィン多孔性シート、ポリアミドからなる多孔性シート、ポリイミドからなる多孔性シート、ポリアミドイミドからなる多孔性シート、フッ素系樹脂からなるポリフッ化ビニリデン多孔性シート、ポリテトラフルオロエチレン多孔性シート、セルロースからなる多孔性シートなどが用いられる。特に本発明においては、ポリプロピレンを含む多孔性フィルムや、芳香族ポリアミドを含む多孔性フィルムをセパレータとして用いることが好ましい。
【００４９】
セパレータの厚みは特に限定されるものではないが、８〜３０μｍであることが好ましい。また、セパレータの空孔率は３０〜８０％が好ましい。
【００５０】
生産性や入手の容易性からするとポリエチレン、ポリプロピレンからなる多孔性シートを用いることが好ましい。
【００５１】
耐熱性の観点ではポリプロピレンからなる多孔性シートが好ましく、さらなる耐熱性の付与のためにはポリアミド多孔性シートのうち、芳香族ポリアミドからなる多孔性シートを用いることが好ましい。
【００５２】
ポリオレフィンからなる多孔性シートとして、ポリプロピレンを例にすると次の条件にて製造された多孔性フィルムを用いることができる。
【００５３】
ポリプロピレン樹脂は下記のものを用いる。
【００５４】
ポリプロピレン：住友化学（株）製ポリプロピレンＷＦ８３６ＤＧ３・・・９９．７０質量部
添加剤：新日本理化（株）製Ｎ，Ｎ’−ジシクロヘキシル−２，６−ナフタレンジカフボサミドＮＵ−１１０・・・０．０５質量部
酸化防止剤：チバ・スペシャルティ・ケミカルズ（株）製、ＩＲＧＡＮＯＸ１０１０・・・０．１５質量部
熱安定剤：チバ・スペシャルティ・ケミカルズ（株）製、ＩＲＧＡＦＯＳ１６８を０．１０質量部
これらの混合物を二軸押出機にて供給して３００℃で溶融・混練した後、ガット状に押出し、２０℃の水槽にて冷却して、チップカッターで３ｍｍ長にカットした後、１００℃で２時間乾燥する。
【００５５】
得られたポリプロピレン樹脂を一軸押出機にて２２０℃で溶融・押出しし、２００℃に加熱された口金から押し出し、１２０℃に加熱されたキャストドラムにキャストし、フィルムの非ドラム面からエアーナイフを用いて１２０℃に加熱された熱風を吹き付けて密着させながらシート状に成型し、未延伸シートを得る。
【００５６】
得られた未延伸シートを１２０℃に加熱されたロール群に通して加熱し、ロールの周速差により縦方向に４倍延伸し、９５℃に冷却する。引き続きこの１軸延伸フィルムの両端をクリップで把持しながらテンターに導入して１３５℃に加熱しながら横方向に６倍に延伸する。ついで、テンター内で横方向に５％の弛緩を与えながら１５０℃で熱固定をし、均一に徐冷した後、室温まで冷却して厚さ２０μｍの多孔性フィルムとする。
【００５７】
またポリアミドからなる多孔性シートとしては、例えば次の化学式（１）及び／または（２）で表される繰り返し単位を有する芳香族ポリアミドを用いることができる。
【００５８】
【化４】
2015060724.tif 000005
【００５９】
【化５】
2015060724.tif 000006
【００６０】
ここでＡｒ１、Ａｒ２、Ａｒ３としては、例えば式（３）〜（７）が挙げられ、Ｘ、Ｙとしては、−Ｏ−、−ＣＨ２−、−ＣＯ−、−ＣＯ２−、−Ｓ−、−ＳＯ２−、−Ｃ（ＣＨ３）−、等から選ばれる。
【００６１】
【化６】
2015060724.tif 000007
【００６２】
さらに、これらの芳香環上の水素原子の一部が、フッ素や臭素、塩素等のハロゲン基（特に塩素）、ニトロ基、メチルやエチル、プロピル等のアルキル基（特にメチル基）、メトキシやエトキシ、プロポキシ等のアルコキシ基等の置換基で置換されているものが、吸湿率を低下させ湿度変化による寸法変化が小さくなるため好ましい。また、重合体を構成するアミド結合中の水素が他の置換基によって置換されていてもよい。また、芳香族ポリアミドは、上記の芳香環がパラ配向性を有しているものが、全芳香環の８０モル％以上、より好ましくは９０モル％以上を占めていることが好ましい。ここでいうパラ配向性とは、例えば芳香環上主鎖を構成する２価の結合手が互いに同軸または平行にあるい状態をいう。このパラ配向性が８０モル％未満の場合、フィルムの剛性および耐熱性が不十分となる場合がある。さらに芳香族ポリアミドが式（８）で表される繰り返し単位を６０モル％以上含有する場合、延伸性及び多孔質特性が特に優れることから好ましい。
【００６３】
【化７】
2015060724.tif 000008
【００６４】
次に多孔性フィルムの作製方法について、芳香族ポリアミドを例として以下に説明するが、これに限定されるものではない。まず、芳香族ポリアミドを、例えば、酸ジクロライドとジアミンを原料として重合する場合には、Ｎ−メチル−2−ピロリドン、Ｎ，Ｎ−ジメチルアセトアミド、ジメチルホルムアミド、ジメチルスルホキシド等の非プロトン性有機極性溶媒中で溶液重合により合成する方法や、水系媒体を使用する界面重合で合成する方法等をとることができる。ポリマーの分子量を制御しやすいことから、非プロトン性有機極性溶媒中での溶液重合が好ましい。
【００６５】
溶液重合の場合、分子量の高いポリマーを得るために、重合に使用する溶媒の水分率を５００ｐｐｍ以下（質量基準、以下同様）とすることが好ましく、２００ｐｐｍ以下とすることがより好ましい。使用する酸ジクロライドおよびジアミンの両者を等量用いると超高分子量のポリマーが生成することがあるため、モル比を、一方が他方の９５．０〜９９．５モル％になるように調整することが好ましい。また、芳香族ポリアミドの重合反応は発熱を伴うが、重合系の温度が上がると、副反応が起きて重合度が十分に上がらないことがあるため、重合中の溶液の温度を４０℃以下に冷却することが好ましい。重合中の溶液の温度は３０℃以下にすることがより好ましい。さらに、酸ジクロライドとジアミンを原料とする場合、重合反応に伴って塩化水素が副生するが、これを中和する場合には炭酸リチウム、炭酸カルシウム、水酸化カルシウムなどの無機の中和剤、あるいは、エチレンオキサイド、プロピレンオキサイド、アンモニア、トリエチルアミン、トリエタノールアミン、ジエタノールアミン等の有機の中和剤を使用するとよい。
【００６６】
芳香族ポリアミドの多孔性フィルムを得るために、芳香族ポリアミドポリマーの対数粘度（ηｉｎｈ）は、１．８〜３．５ｄｌ／ｇであることが好ましく、２．２〜３．０ｄｌ／ｇであることがより好ましい。対数粘度が１．８ｄｌ／ｇ未満であると、ポリマー分子鎖の絡み合いによる鎖間の結合力が減少するため、靭性や強度などの機械特性の低下や、熱収縮率が大きくなることがある。対数粘度が３．５ｄｌ／ｇを超えると、溶媒への溶解性の低下や、芳香族ポリアミド分子が凝集し、多孔性フィルムを製膜することが困難になることがある。
【００６７】
多孔性フィルムの製造に好適な製膜原液（以下、単に製膜原液ということがある。）について、芳香族ポリアミドを例として説明する。
【００６８】
製膜原液には重合後のポリマー溶液をそのまま使用してもよく、あるいはポリマーを一度単離してから上述の非プロトン性有機極性溶媒や硫酸などの無機溶剤に再溶解して使用してもよい。芳香族ポリアミドを単離する方法としては、特に限定しないが、重合後の芳香族ポリアミド溶液を多量の水中に投入することで溶媒および中和塩を水中に抽出し、析出した芳香族ポリアミドのみを分離した後、乾燥させる方法などが挙げられる。また、再溶解時に溶解助剤として金属塩などを添加してもよい。金属塩としては、非プロトン性有機極性溶媒に溶解するアルカリ金属またはアルカリ土類金属のハロゲン化物が好ましく、例えば、塩化リチウム、臭化リチウム、塩化ナトリウム、臭化ナトリウム、塩化カリウム、臭化カリウムなどが挙げられる。
【００６９】
製膜原液１００質量部中の芳香族ポリアミドの含有量は、２〜２５質量部が好ましく、より好ましくは５〜２０質量部である。製膜原液における芳香族ポリアミドの含有量が２質量部未満であると、靭性や強度などの機械特性の低下や、熱収縮率が大きくなることがある。製膜原液における芳香族ポリアミドの含有量が２５質量部を超えると、多孔性フィルムの製造の際に芳香族ポリアミドポリマー同士の凝集が起こりやすくなり、空孔率やガーレ透気度が低くなりすぎることがある。
【００７０】
製膜原液には孔形成能を向上させる目的で、親水性ポリマーを混合することが好ましい。混合する親水性ポリマーは製膜原液１００質量部に対して０．５〜１０質量部であることが好ましく、１〜６質量部であることがより好ましい。製膜原液における親水性ポリマーの含有量が０．５質量部未満の場合、多孔性フィルムを形成する過程において、芳香族ポリアミド分子が凝集し、多孔性フィルムを製膜することが困難になることがある。含有量が１０質量部を超える場合、得られる多孔性フィルムにおいて、孔構造の粗大化や強度の低下が起きることがある。また、最終的に多孔性フィルム中の親水性ポリマーの残存量が多くなり、耐熱性や剛性の低下、親水性ポリマーの電解液中への溶出などが起きることがある。
【００７１】
親水性ポリマーとしては、非プロトン性有機極性溶媒に溶解するポリマーのうち、極性の置換基、特に、水酸基、アシル基およびアミノ基からなる群から選ばれる少なくとも１種の置換基を含有するポリマーであることが好ましい。このようなポリマーとして、例えば、ポリビニルピロリドン（以下、ＰＶＰと記すことがある。）、ポリエチレングリコール、ポリビニルアルコール、ポリアクリルアミド、ポリアクリル酸、ポリエチレンイミン等が挙げられる。芳香族ポリアミドとの相溶性が良いＰＶＰを用いることが最も好ましい。ＰＶＰの重量平均分子量は、５０万〜３００万であることが好ましい。重量平均分子量が５０万未満であると、低分子量のＰＶＰが多孔性フィルムに残った場合、多孔性フィルムの耐熱性が低下したり、電池用セパレータとして使用した際にＰＶＰが電解液中に溶出したりする恐れがある。重量平均分子量が３００万を超えると、製膜原液の溶液粘度が高くなり過ぎることで多孔性フィルムを製膜することが困難になることがある。親水性ポリマーは重合後の芳香族ポリアミド溶液あるいは再溶解した芳香族ポリアミド溶液中に投入しても、単離した芳香族ポリアミドとともに非プロトン性有機極性溶媒中に投入して混練してもよい。
【００７２】
製膜原液には、得られる多孔性フィルムの表面に突起を形成して静摩擦係数を低減し加工性を向上させる目的で、無機粒子または有機粒子を添加してもよい。
【００７３】
製膜原液の溶液粘度は、Ｂ型粘度計を用いて３０℃、１０ｒｐｍにおいて測定される値が、１００〜８００Ｐａ・ｓであることが好ましい。より好ましくは２００〜６００Ｐａ・ｓである。溶液粘度が１００Ｐａ・ｓ未満であると、靭性や強度などの機械特性がの低下や、熱収縮率が大きくなることがある。溶液粘度が８００Ｐａ・ｓを超えると、多孔性フィルムを製膜することが困難になることがある。
【００７４】
上記のようにして調製された製膜原液を用いて、いわゆる溶液製膜法により、多孔性フィルムの製造が行われる。溶液製膜による多孔性フィルムの製造の方法として、代表的には湿式法、析出法などが挙げられるが、凝固浴を用いる湿式法では、形成される孔の粗大化や厚み方向の孔形状の不均一化が起きやすかったり、孔間に隔壁が生じやすい場合がある。そのため、本発明に用いる多孔性フィルムを得るには、孔構造を微細かつ均一に制御しやすい析出法で製膜することが好ましい。
【００７５】
析出法による多孔性フィルムの製造を行う場合、まず、製膜原液を口金やダイコーターを用いて、支持体上にキャスト（流延）し、製膜原液のキャスト膜を得た後、ポリマーを析出させて多孔性フィルムを得る。支持体の素材は、特に限定しないが、ステンレス、ガラス、ポリエチレンテレフタレート（ＰＥＴ）などの樹脂などが挙げられる。キャスト膜からポリマーを析出させる方法として、調温調湿雰囲気下でキャスト膜を吸湿させてポリマーを析出させる方法、キャスト膜を冷却することによりポリマーの溶解性を低下させて相分離または析出させる方法、キャスト膜に霧状の水を吹き付けてポリマーを析出させる方法などが挙げられる。冷却する方法ではポリマーの析出までに時間を要し、孔形状の不均一化が起きやすかったり、生産性が低下することがある。一方、霧状の水を吹き付ける方法では、表面に緻密な層が形成されることがある。これらのことから、調温調湿雰囲気下でキャスト膜に吸湿させる方法が、水の供給速度および量を任意に制御可能で、均質な多孔質構造を短時間で形成させることができることから好ましい。
【００７６】
本発明に用いる多孔性フィルムの製造工程において、調温調湿雰囲気の容積絶対湿度は１０〜１８０ｇ／ｍ３とすることが好ましい。より好ましくは３０〜１００ｇ／ｍ３、さらに好ましくは４０〜９０ｇ／ｍ３である。また、この絶対湿度を満たす範囲内で、雰囲気の温度は２０〜７０℃、相対湿度は６０〜９５％ＲＨとすることが好ましい。より好ましくは、雰囲気の温度は３０〜６０℃、相対湿度は７０〜９０％ＲＨである。調温調湿雰囲気下での処理時間は０．５〜５分とすることが好ましく、０．５〜３分とすることがより好ましい。
【００７７】
次に、析出させた芳香族ポリアミドのシートを、支持体ごとあるいは支持体から剥離して湿式浴に導入し、溶媒、取り込まれなかった親水性ポリマー、および無機塩等の添加剤の除去を行う。浴組成は特に限定されないが、水、あるいは有機溶媒／水の混合系を用いることが、経済性および取扱いの容易さから好ましい。また、湿式浴中には無機塩が含まれていてもよい。湿式浴温度は、溶媒等を効率的に除去できることから、２０℃以上であることが好ましい。浴温度の上限は特に定めることはないが、水の蒸発や沸騰による気泡の発生の影響を考えると、９０℃までに抑えることが効率的である。導入時間は、１〜２０分にすることが好ましい。さらに、湿式浴中でシートの長手方向（ＭＤ）および幅方向（ＴＤ）に延伸を施してもよい。
【００７８】
次に、脱溶媒を終えたシートに、テンターなどを用いて熱処理を施す。この時、含水状態のシートから水分を乾燥させる前に、シートの長手方向（ＭＤ）および幅方向（ＴＤ）への延伸を完了させた後、芳香族ポリアミドのガラス転移温度を上回る温度で熱処理を施すことが好ましい。
【００７９】
延伸を施すことで、多孔性フィルムの孔形状が面方向に偏平形になり、厚み方向の圧縮に対しての変形弾性率が向上する。さらに、多孔性フィルムの孔経路が面内方向に広がり、液吸い上げ性が向上するため、電池用セパレータとして用いた際に液枯れなどによる電池出力やサイクル特性の低下を抑制できる。
【００８０】
本発明のリチウムイオン電池の形態としては、コイン電池、ラミネート電池、円筒型電池、角型電池等の形態が挙げられる。電池の大容量化や複数の電池をつないだモジュール化するためにはラミネート電池、円筒型電池、角型電池が特に好ましい。ラミネート電池、円筒型電池、角型電池の場合、正極シート、セパレータ、負極シートの順に重ね合わせ、渦巻状に捲回した後それぞれの電池ケースに充填し、正極及び負極のリード体の溶接を行った後、電解液を電池ケース内に注入し、電池ケースの開口部を封口して完成する。ラミネート型や角型の場合は渦巻状に捲回せず、重ね合わせた状態で封口しても構わない。
【００８１】
本発明のリチウムイオン電池は高温・高電圧下においても優れた電池特性を発現することができる。従って、本発明のリチウムイオン電池は、小型の電子機器を始め、電気自動車（ＥＶ）やハイブリッド車（ＨＥＶ）、プラグインハイブリッド車（ＰＨＥＶ）などの交通手段、産業用クレーンなどの大型の産業機器の動力源として好適に用いることができる。また、太陽電池、風力発電装置などにおける電力の平準化やスマートグリッドのための蓄電装置としても好適に用いることができる。
【実施例】
【００８２】
［物性の測定方法ならびに効果の評価方法］
（電池部材の作製）
正極シートは、正極活物質としてリン酸鉄リチウム（ＬｉＦｅＰＯ４）１００質量部、正極導電助剤としてアセチレンブラック５質量部、正極結着剤として芳香族ポリアミド樹脂５質量部を、プラネタリーミキサーを用いてＮ−メチル−２−ピロリドン中に分散させた正極スラリーを、アルミ箔上に塗布、乾燥、圧延して作製した。
【００８３】
負極シートは、負極活物質として天然黒鉛１００質量部、増粘剤としてカルボキシメチルセルロースを１質量部、負極結着剤としてスチレン−ブタジエン共重合体１質量部を、プラネタリーミキサーを用いて水中に分散させた負極スラリーを、銅箔上に塗布、乾燥、圧延して作製した。
【００８４】
電解液はエチレンカーボネート：エチルメチルカーボネート＝３：７（体積比）の混合溶媒に、溶質としてＬｉＰＦ６を１モル／Ｌとなるように溶解させた溶液に、添加剤としてビニレンカーボネートを２質量部添加した電解液を作製した。
【００８５】
セパレータは東レバッテリーセパレーターフィルム製のポリエチレン樹脂からなる多孔性フィルムF20BHEを用いた。
【００８６】
（ラミネート型電池の作製）
上記のように作製した正極シートを５ｃｍ×４ｃｍに切り出した。このうち、一辺４ｃｍ×１ｃｍはタブを接続するための未塗布部であって、正極塗布部は４ｃｍ×４ｃｍである。幅５ｍｍ、長さ３ｃｍ、厚み０．１ｍｍのアルミ製の正極タブを正極未塗布部に長さ１ｃｍで超音波溶接した。
【００８７】
上記のように作製した負極シートを５．５ｃｍ×４．５ｃｍに切り出した。このうち、一辺４．５ｃｍ×１ｃｍはタブを接続するための未塗工部であって、負極塗布部は４．５ｃｍ×４．５ｃｍである。タブと同サイズの銅製の負極タブを負極未塗布部に超音波溶接した。セパレータは６ｃｍ×６ｃｍに切り出し、セパレータの両面に上記負極と正極を塗布部がセパレータを隔てて重ね、正極塗布部が全て負極塗布部と対向するように配置して電極群を得た。１枚の１４ｃｍ×１０ｃｍのアルミラミネートフィルムに上記正極・負極・セパレータを挟み込み、アルミラミネートフィルムの長辺を折り、アルミラミネートフィルムの長辺２辺を熱融着し、袋状とした。ここに電解液１．５ｇを注入し、減圧含浸させながらアルミラミネートフィルムの短辺部を熱融着させてラミネート型電池とした。
【００８８】
各試験項目毎にラミネート電池を５個作製し、各試験結果が最大、最小となる点を除去した３個の電池の平均値を試験値とした。
【００８９】
（開回路電圧測定）
開回路電圧は（株）カスタム社製のデジタルテスターＣＤＭ−１７Ｄを用い、正負極間の電池電圧を測定した。電池を２５℃±５℃雰囲気下以外の雰囲気下に設置した場合は、２５℃±５℃雰囲気下で２時間以上１２時間未満放置し、電池温度が一定となった後に開回路電圧を測定した。
【００９０】
（寿命特性）
寿命特性を下記手順にて試験を行い、寿命容量維持率にて評価した。
【００９１】
〈１〜１００サイクル目〉
充電、放電を１サイクルとし、下記条件を１００回繰返し行った。
【００９２】
充電：２５℃、２５ｍＡの定電流充電で４．２Ｖまで充電し、充電容量を得た。
【００９３】
放電：２５℃、２５ｍＡの定電流放電で３．０Ｖまで放電し、放電容量を得た。
【００９４】
〈寿命容量維持率の算出〉
（１００サイクル目の放電容量）/（１サイクル目の放電容量）×１００を放電容量維持率とした。放電容量維持率が６０％未満を×、６０％以上８０％未満を○、８０％以上の場合を◎とした。
【００９５】
（保存特性）
保存特性を下記手順にて試験を行い、保存容量維持率にて評価した。
【００９６】
〈１サイクル目〉
充電、放電の順に下記条件にて行った。
【００９７】
充電：２５℃、３０ｍＡの定電流充電で４．２Ｖまで充電し、充電容量を得た。
【００９８】
放電：２５℃、３０ｍＡの定電流放電で３．０Ｖまで放電し、放電容量を得た。
【００９９】
〈２サイクル目〉
下記条件にて充電のみを行った。
【０１００】
充電：２５℃、３０ｍＡの定電流充電で４．２Ｖまで充電し、充電容量を得た。
【０１０１】
〈保存条件〉
２サイクル目にて４．２Ｖまで充電した電池を６０℃雰囲気下に２８日保存した。
【０１０２】
〈３サイクル目〉
６０℃雰囲気下から２５℃±５℃雰囲気下へと電池を移し、２時間以上１２時間未満放置し、電池温度が一定となった後に下記条件にて放電のみを行った。
【０１０３】
放電：２５℃、３０ｍＡの定電流放電で３．０Ｖまで放電し、放電容量を得た。
【０１０４】
〈保存容量維持率の算出〉
（３サイクル目の放電容量）／（１サイクル目の放電容量）＝容量維持率とした。
【０１０５】
容量維持率が６０％未満を×とし、６０％以上８０％未満を○、８０％以上を◎とした。
【０１０６】
（耐熱特性）
耐熱特性を下記手順にて評価した。
【０１０７】
〈１サイクル目〉
充電、放電の順に下記条件にて行った。
【０１０８】
充電：２５℃、２５ｍＡの定電流充電で４．２Ｖまで充電し、充電容量を得た。
【０１０９】
放電：２５℃、２５ｍＡの定電流放電で３．０Ｖまで放電し、放電容量を得た。
【０１１０】
〈２サイクル目〉
下記条件にて充電のみを行った。
【０１１１】
充電：２５℃、２５ｍＡの定電流充電で４．２Ｖまで充電した。充電終了から２時間以上１２時間以上放置した後に開回路電圧を測定した。
【０１１２】
〈保存試験〉
２サイクル目にて４．２Ｖまで充電した電池を１００℃雰囲気下に３時間保存し、２５℃±５℃へ移して２時間以上１２時間未満放置した後に開回路電圧を測定した。
【０１１３】
次に１５０℃雰囲気下にて３時間保存し、２５℃±５℃へ移して２時間以上１２時間未満放置した後に開回路電圧を測定した。
【０１１４】
最後に２００℃雰囲気下にて３時間保存し、２５℃±５℃へ移して２時間以上１２時間未満放置した後に開回路電圧を測定した。
【０１１５】
各温度雰囲気下で保存した電池の開回路電圧が２．７Ｖ未満のものを×、２．７Ｖ以上のものを○とし、２００℃雰囲気下で２．７Ｖ以上のものを高温安定性が（Ａ）、２００℃雰囲気下で２．７Ｖ未満、かつ１５０℃雰囲気下で２．７Ｖ以上のものを（Ｂ）、１５０℃雰囲気下で２．７Ｖ未満、かつ１００℃雰囲気下で２．７Ｖ以上のものを（Ｃ）、１００℃雰囲気下で２．７Ｖ以下となるものを（Ｄ）として高温安定性の評価を行った。１００℃、１５０℃、２００℃の順に試験を行い、×の評価結果が出た試験温度より高温では試験を行わなかった。
【０１１６】
（実施例１）
正極活物質、正極結着剤、及びセパレータの構成について表１に示す。正極活物質としてLiFePO4を１００質量部、導電助剤としてアセチレンブラックを５質量部、結着剤として下記手順で作製した芳香族ポリアミド樹脂を５質量部からなる正極シートを作製した。
【０１１７】
芳香族ポリアミド樹脂は脱水したＮ−メチル−２−ピロリドンに８０モル％に相当する２−クロルメタフェニレンジアミンと２０モル％に相当する４，４’−ジアミノジフェニルエーテルとを溶解させ、これに９８．５モル％に相当する２−クロルイソフタル酸クロリドを添加し、２時間攪拌により重合後、炭酸リチウムで中和を行い、ポリマー濃度が１１質量部の芳香族ポリアミド溶液を得た。この溶液を水で再沈してポリマーを取り出し、芳香族ポリアミド樹脂を得た。
【０１１８】
負極活物質として天然黒鉛１００質量部、増粘剤としてカルボキシメチルセルロースを１質量部、負極結着剤としてスチレン−ブタジエン共重合体１質量部からなる負極シートを作製した。
【０１１９】
電解液はエチレンカーボネート：エチルメチルカーボネート＝３：７（体積比）の混合溶媒に、溶質としてＬｉＰＦ６を１モル／リットルとなるように溶解させ、添加剤としてビニレンカーボネートを２質量部添加した電解液を作製した。
【０１２０】
セパレータは東レバッテリーセパレーターフィルム製F20BHEを用い、ラミネート型電池を作製した。
【０１２１】
作製した電池評価結果を表２に示す。寿命容量維持率は６４％で寿命特性は△、保存容量維持率は６６％で保存特性は○であった。耐熱特性は１００℃保存後の開回路電圧は３．９Ｖ、１５０℃保存後の開回路電圧は０．８Ｖであり、評価は△であった。
【０１２２】
（実施例２）
正極活物質、正極結着剤、及びセパレータの構成について表１に示す。実施例１において、２−クロルイソフタル酸クロリドの代わりに２−クロルテレフタル酸クロリドを用いたこと以外は同様とした。
【０１２３】
これを用いて作製した電池の評価結果を表２に示す。寿命容量維持率は７２％で寿命特性は○、保存容量維持率は８１％で保存特性は◎であった。耐熱特性は１００℃保存後の開回路電圧は３．９Ｖ、１５０℃保存後の開回路電圧は０．８Ｖであり、評価は△であった。
【０１２４】
（実施例３）
正極活物質、正極結着剤、及びセパレータの構成について表１に示す。実施例２において、２−クロルテレフタル酸クロリドを１０１．５モル％に相当する量を添加したこと以外は同様とした。
【０１２５】
これを用いて作製した電池の評価結果を表２に示す。寿命容量維持率は７８％で寿命特性は○、保存容量維持率は８３％で保存特性は◎であった。耐熱特性は１００℃保存後の開回路電圧は３．９Ｖ、１５０℃保存後の開回路電圧は０．８Ｖであり、評価は△であった。
【０１２６】
（実施例４）
正極活物質、正極結着剤、及びセパレータの構成について表１に示す。実施例２において、下記方法にて作製したポリプロピレン製多孔性シートを用いた以外は同様とした。
【０１２７】
ポリプロピレン樹脂は下記のものを用いた。
【０１２８】
ポリプロピレン：住友化学（株）製ポリプロピレンＷＦ８３６ＤＧ３・・・９９．７０質量部
添加剤：新日本理化（株）製Ｎ，Ｎ’−ジシクロヘキシル−２，６−ナフタレンジカフボサミドＮＵ−１１０・・・０．０５質量部
酸化防止剤：チバ・スペシャルティ・ケミカルズ（株）製、ＩＲＧＡＮＯＸ１０１０・・・０．１５質量部
熱安定剤：チバ・スペシャルティ・ケミカルズ（株）製、ＩＲＧＡＦＯＳ１６８を０．１０質量部
これを二軸押出機にて供給して３００℃で溶融・混練した後、ガット状に押出し、２０℃の水槽にて冷却して、チップカッターで３ｍｍ長にカットした後、１００℃で２時間乾燥した。
【０１２９】
得られたポリプロピレン樹脂を一軸押出機にて２２０℃で溶融・押出しし、２００℃に加熱された口金から押し出し、１２０℃に加熱されたキャストドラムにキャストし、フィルムの非ドラム面からエアーナイフを用いて１２０℃に加熱された熱風を吹き付けて密着させながらシート状に成型し、未延伸シートを得た。
【０１３０】
得られた未延伸シートを１２０℃に加熱されたロール群に通して加熱し、ロールの周速差により縦方向に４倍延伸し、９５℃に冷却した。引き続きこの１軸延伸フィルムの両端をクリップで把持しながらテンターに導入して１３５℃に加熱しながら横方向に６倍に延伸した。ついで、テンター内で横方向に５％の弛緩を与えながら１５０℃で熱固定をし、均一に徐冷した後、室温まで冷却して厚さ２０μｍの多孔性フィルムを得た。
【０１３１】
これを用いて作製した電池の評価結果を表２に示す。寿命容量維持率は７４％で寿命特性は○、保存容量維持率は８４％で保存特性は◎であった。耐熱特性は１００℃保存後の開回路電圧は４．０Ｖ、１５０℃保存後の開回路電圧は３．７Ｖ、２００℃保存後の開回路電圧は０．６Ｖであり、評価は○であった。
【０１３２】
（実施例５）
正極活物質、正極結着剤、及びセパレータの構成について表１に示す。実施例１において下記方法にて作製した芳香族ポリアミド製多孔性シートを用いた以外は同様とした。
【０１３３】
芳香族ポリアミド多孔性シートの作製方法を下記に記す
脱水したＮ−メチル−２−ピロリドンに８０モル％に相当する２−クロルパラフェニレンジアミンと２０モル％に相当する４，４’−ジアミノジフェニルエーテルとを溶解させ、これに９８．５モル％に相当する２−クロルテレフタル酸クロリドを添加し、２時間攪拌により重合後、炭酸リチウムで中和を行い、ポリマー濃度が１１質量部の芳香族ポリアミド溶液を得た。この溶液を水で再沈してポリマーを取り出した。
【０１３４】
このポリマーを２質量部、Ｎ−メチル−２−ピロリドン７０質量部、ポリエチレングリコール（平均分子量２００）２８質量部となるように量り取り、ポリマーをＮ−メチル−２−ピロリドンに溶解させた後ポリエチレングリコールを加え、均一に完全相溶したポリマー溶液を得た。
【０１３５】
このポリマー溶液を、バーコーターを用いてガラス板上に約１００μｍの膜状に形成し、２０℃、相対湿度８０％に調整されたオーブン中に１時間静置し、析出を行い多孔質フィルムとした。この多孔質フィルムをガラス板上から剥離し、５０℃の水浴にて１時間、溶媒と不純物の抽出を行った。その後アルミ製の枠に固定し、３時間風乾後、３２０℃にて１分間の熱処理を行い、多孔性フィルムを得た。
【０１３６】
これを用いて作製した電池の評価結果を表２に示す。寿命容量維持率は６６％で寿命特性は△、保存容量維持率は６９％で保存特性は○であった。耐熱特性は１００℃保存後の開回路電圧は４．１Ｖ、１５０℃保存後の開回路電圧は４．０Ｖ、２００℃保存後の開回路電圧は３．７Ｖであり、評価は◎であった。
【０１３７】
（実施例６）
正極活物質、正極結着剤、及びセパレータの構成について表１に示す。実施例２において、実施例５のセパレータを用いたこと以外は同様とした。
【０１３８】
これを用いて作製した電池の評価結果を表２に示す。寿命容量維持率は７６％で寿命特性は○、保存容量維持率は８２％で保存特性は◎であった。耐熱特性は１００℃保存後の開回路電圧は４．１Ｖ、１５０℃保存後の開回路電圧は４．０Ｖ、２００℃保存後の開回路電圧は３．７Ｖであり、評価は◎であった。
【０１３９】
（実施例７）
正極活物質、正極結着剤、及びセパレータの構成について表１に示す。実施例４において、芳香族ポリアミド樹脂を３質量部とした以外は同様とした。
【０１４０】
これを用いて作製した電池の評価結果を表２に示す。寿命容量維持率は８１％で寿命特性は◎、保存容量維持率は８５％で保存特性は◎であった。耐熱特性は１００℃保存後の開回路電圧は４．０Ｖ、１５０℃保存後の開回路電圧は３．７Ｖ、２００℃保存後の開回路電圧は０．６Ｖであり、評価は○であった。
【０１４１】
（実施例８）
正極活物質、正極結着剤、及びセパレータの構成について表１に示す。実施例６において、芳香族ポリアミド樹脂を３質量部とした以外は同様とした。
【０１４２】
これを用いて作製した電池の評価結果を表２に示す。寿命容量維持率は８６％で寿命特性は◎、保存容量維持率は８３％で保存特性は◎であった。耐熱特性は１００℃保存後の開回路電圧は４．１Ｖ、１５０℃保存後の開回路電圧は４．０Ｖ、２００℃保存後の開回路電圧は３．７Ｖであり、評価は◎であった。
【０１４３】
（実施例９）
正極活物質、正極結着剤、及びセパレータの構成について表１に示す。実施例６において、芳香族ポリアミド樹脂を１．５質量部とした以外は同様とした。
【０１４４】
これを用いて作製した電池の評価結果を表２に示す。寿命容量維持率は８８％で寿命特性は◎、保存容量維持率は８８％で保存特性は◎であった。耐熱特性は１００℃保存後の開回路電圧は４．１Ｖ、１５０℃保存後の開回路電圧は４．０Ｖ、２００℃保存後の開回路電圧は３．７Ｖであり、評価は◎であった。
【０１４５】
（実施例１０）
正極活物質、正極結着剤、及びセパレータの構成について表１に示す。実施例７において、正極活物質にLiMnPO4を用いた以外は同様とした。
【０１４６】
これを用いて作製した電池の評価結果を表２に示す。寿命容量維持率は８５％で寿命特性は◎、保存容量維持率は８３％で保存特性は◎であった。耐熱特性は１００℃保存後の開回路電圧は４．０Ｖ、１５０℃保存後の開回路電圧は３．７Ｖ、２００℃保存後の開回路電圧は０．６Ｖであり、評価は○であった。
【０１４７】
（実施例１１）
正極活物質、正極結着剤、及びセパレータの構成について表１に示す。実施例７において、正極活物質にLi(Mn0.85Fe0.15)PO4を用いた以外は同様とした。
【０１４８】
これを用いて作製した電池の評価結果を表２に示す。寿命容量維持率は８３％で寿命特性は◎、保存容量維持率は８１％で保存特性は◎であった。耐熱特性は１００℃保存後の開回路電圧は４．０Ｖ、１５０℃保存後の開回路電圧は３．７Ｖ、２００℃保存後の開回路電圧は０．６Ｖであり、評価は○であった。
【０１４９】
（実施例１２）
正極活物質、正極結着剤、及びセパレータの構成について表１に示す。実施例７において、正極活物質にLi3V2(PO4)3を用いた以外は同様とした。
【０１５０】
これを用いて作製した電池の評価結果を表２に示す。寿命容量維持率は８１％で寿命特性は◎、保存容量維持率は８４％で保存特性は◎であった。耐熱特性は１００℃保存後の開回路電圧は４．０Ｖ、１５０℃保存後の開回路電圧は３．７Ｖ、２００℃保存後の開回路電圧は０．６Ｖであり、評価は○であった。
【０１５１】
（実施例１３）
正極活物質、正極結着剤、及びセパレータの構成について表１に示す。実施例７において、正極活物質にLiFeBO3を用いた以外は同様とした。
【０１５２】
これを用いて作製した電池の評価結果を表２に示す。寿命容量維持率は８２％で寿命特性は◎、保存容量維持率は８６％で保存特性は◎であった。耐熱特性は１００℃保存後の開回路電圧は４．０Ｖ、１５０℃保存後の開回路電圧は３．７Ｖ、２００℃保存後の開回路電圧は０．６Ｖであり、評価は○であった。
【０１５３】
（実施例１４）
正極活物質、正極結着剤、及びセパレータの構成について表１に示す。実施例８において、正極活物質にLiMnPO4を用いた以外は同様とした。
【０１５４】
これを用いて作製した電池の評価結果を表２に示す。寿命容量維持率は８０％で寿命特性は◎、保存容量維持率は８２％で保存特性は◎であった。耐熱特性は１００℃保存後の開回路電圧は４．１Ｖ、１５０℃保存後の開回路電圧は４．０Ｖ、２００℃保存後の開回路電圧は３．７Ｖであり、評価は◎であった。
【０１５５】
（実施例１５）
正極活物質、正極結着剤、及びセパレータの構成について表１に示す。実施例８において、正極活物質にLi3V2(PO4)3を用いた以外は同様とした。
【０１５６】
これを用いて作製した電池の評価結果を表２に示す。寿命容量維持率は８４％で寿命特性は◎、保存容量維持率は８６％で保存特性は◎であった。耐熱特性は１００℃保存後の開回路電圧は４．１Ｖ、１５０℃保存後の開回路電圧は４．０Ｖ、２００℃保存後の開回路電圧は３．７Ｖであり、評価は◎であった。
【０１５７】
（比較例１）
正極活物質、正極結着剤、及びセパレータの構成について表１に示す。実施例１において正極活物質をLiNi1/3Mn1/3Co1/3O2、正極結着剤をポリフッ化ビニリデンとしたこと以外は同様とした。
【０１５８】
これを用いて作製した電池の評価結果を表２に示す。寿命容量維持率は５６％で寿命特性は×、保存容量維持率は４８％で保存特性は×であり、電池特性の劣る結果であった。また、耐熱特性は１００℃保存後の開回路電圧は３．９Ｖ、１５０℃保存後の開回路電圧は０．８Ｖであり、評価は△であった。
【０１５９】
（比較例２）
正極活物質、正極結着剤、及びセパレータの構成について表１に示す。実施例１において正極結着剤をポリフッ化ビニリデンとしたこと以外は同様とした。
【０１６０】
これを用いて作製した電池の評価結果を表２に示す。寿命容量維持率は４８％で寿命特性は×、保存容量維持率は５５％で保存特性は×であり、電池特性の劣る結果であった。また、耐熱特性は１００℃保存後の開回路電圧は３．９Ｖ、１５０℃保存後の開回路電圧は０．８Ｖであり、評価は△であった。
【０１６１】
（比較例３）
正極活物質、正極結着剤、及びセパレータの構成について表１に示す。実施例１において正極活物質をLiNi1/3Mn1/3Co1/3O2としたこと以外は同様とした。
【０１６２】
これを用いて作製した電池の評価結果を表２に示す。本例で用いた正極活物質のLiNi1/3Mn1/3Co1/3O2は１相の結晶構造を有し、相転移による体積変化が起こらないため、寿命容量維持率は５４％で寿命特性は×、保存容量維持率は６２％で保存特性は○であり、寿命特性の劣る結果であった。また、耐熱特性は１００℃保存後の開回路電圧は３．９Ｖ、１５０℃保存後の開回路電圧は０．８Ｖであり、評価は△であった。
【０１６３】
【表１】
2015060724.tif 000009
【０１６４】
【表２】
2015060724.tif 000010